(57)【要約】【課題】隠蔽性、白色度、および熱寸法安定性に優れた空洞含有ポリエステル系フィルムを提供する。【解決手段】内部に空洞を含有する層（Ａ層）を含み、前記空洞含有層は、下記要件（１）〜（３）を満たすポリエステル系マトリックス樹脂とポリプロピレン系分散樹脂とを含有すると共に、前記フィルムの見かけ密度が０．８〜１．２ｇ／ｃｍ3の範囲内にあることを特徴とする空洞含有ポリエステル系フィルム。（１）前記ポリエステル系樹脂の溶融温度２８０℃、せん断速度１２１．６ｓｅｃ-1における溶融粘度（η１）が９０〜４００Ｐａ・ｓ（２）前記ポリプロピレン系樹脂の溶融温度２８０℃、せん断速度１２１．６ｓｅｃ-1における溶融粘度（η２）が３００〜８５０Ｐａ・ｓ（３）前記ポリエステル系樹脂と前記ポリプロピレン系樹脂の溶融温度２８０℃、せん断速度１２１．６ｓｅｃ-1における溶融粘度比（η２／η１）が１．５〜４．５【選択図】なし【特許請求の範囲】
【請求項１】
内部に空洞を含有する層（Ａ層）を含むポリエステル系フィルムであって、
前記空洞含有層は、ポリエステル系マトリックス樹脂とポリプロピレン系分散樹脂とを含有すると共に、前記フィルムの垂直断面を観察したとき、面積が１０〜５０μｍ2の空洞が１０個以上／１００００μｍ2存在することを特徴とする空洞含有ポリエステル系フィルム。
【請求項２】
前記空洞含有層は、下記要件（１）〜（３）を満たすと共に、
前記フィルムの見かけ密度が０．８〜１．２ｇ／ｃｍ3の範囲内にある請求項１に記載の空洞含有ポリエステル系フィルム。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
【請求項３】
内部に空洞を含有する層（Ａ層）を含むポリエステル系フィルムであって、
前記空洞含有層は、下記要件（１）〜（３）を満たすポリエステル系マトリックス樹脂とポリプロピレン系分散樹脂とを含有すると共に、
前記フィルムの見かけ密度が０．８〜１．２ｇ／ｃｍ3の範囲内にあることを特徴とする空洞含有ポリエステル系フィルム。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
【請求項４】
前記ポリプロピレン系樹脂の溶融粘度（η２）が７００Ｐａ・ｓ以下である請求項２または３に記載の空洞含有ポリエステル系フィルム。
【請求項５】
前記Ａ層は、更に前記空洞含有ポリエステル系フィルムの回収原料を５〜６０質量％含有する請求項１〜４のいずれかに記載の空洞含有ポリエステル系フィルム。
【請求項６】
前記Ａ層の少なくとも片面にポリエステル系樹脂からなる層（Ｂ層）が積層されたものである請求項１〜５のいずれかに記載の空洞含有ポリエステル系フィルム。
【請求項７】
前記Ｂ層は無機粒子を含有する請求項６に記載の空洞含有ポリエステル系フィルム。
【請求項８】
前記無機粒子が酸化チタンである請求項７に記載の空洞含有ポリエステル系フィルム。
【請求項９】
前記Ａ層は相溶化剤を含有しないものである請求項１〜８のいずれかに記載の空洞含有ポリエステル系フィルム。
【請求項１０】
光学濃度が０．５５以上（厚み５０μｍ換算）であり、且つ、色調ｂ値が４以下である請求項１〜９のいずれかに記載の空洞含有ポリエステル系フィルム。
【請求項１１】
１５０℃で３０分間熱処理したときの長手方向および幅方向の熱収縮率がいずれも、２．０％以下である請求項１〜１０のいずれかに記載の空洞含有ポリエステル系フィルム。
【請求項１２】
内部に空洞を含有する層（Ａ層）を含み、見かけ密度が０．８〜１．２ｇ／ｃｍ3の範囲内にあるポリエステル系フィルムの製造方法であって、
下記要件（１）〜（３）を満たすポリエステル系マトリックス樹脂とポリプロピレン系分散樹脂とを含み、前記ポリプロピレン系分散樹脂の分散粒子径は平均円相当径で７〜１３μｍである層（Ａ層）を有するシートを溶融押出によって形成する押出工程と、
前記シートを少なくとも一軸方向に延伸する延伸工程と、
を含むことを特徴とする空洞含有ポリエステル系フィルムの製造方法。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
【請求項１３】
内部に空洞を含有する層（Ａ層）の少なくとも片面にポリエステル系樹脂からなる層（Ｂ層）が積層され、見かけ密度が０．８〜１．２ｇ／ｃｍ3の範囲内にあるポリエステル系フィルムの製造方法であって、
下記要件（１）〜（３）を満たすポリエステル系マトリックス樹脂とポリプロピレン系分散樹脂とを含み、前記ポリプロピレン系分散樹脂の分散粒子径は平均円相当径で７〜１３μｍである層（Ａ層）と；前記Ｂ層とを有するシートを溶融押出によって形成する押出工程と、
前記シートを少なくとも一軸方向に延伸する延伸工程と、
を含むことを特徴とする空洞含有ポリエステル系フィルムの製造方法。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
【請求項１４】
前記延伸工程の後に、
前記ポリエステル系樹脂の融点をＴｍ（℃）としたとき、（Ｔｍ−６０℃）〜Ｔｍの温度で熱固定する熱固定工程を含む請求項１２または１３に記載の空洞含有ポリエステル系フィルムの製造方法。
【請求項１５】
前記空洞含有ポリエステル系フィルムより得られた回収原料を前記押出工程に戻し、この回収原料の割合を前記Ａ層の樹脂原料１００質量％中５〜６０質量％にする請求項１２〜１４のいずれかに記載の空洞含有ポリエステル系フィルムの製造方法。
【発明の詳細な説明】
【技術分野】
【０００１】
本発明は、空洞含有ポリエステル系フィルム、およびその製造方法に関する。詳細には、本発明は空洞発現剤としてポリプロピレン系樹脂を主に使用した場合でも、最適な大きさの空洞を含有し、軽量性だけでなく、隠蔽性、白色度、および熱寸法安定性に優れた空洞含有ポリエステル系フィルム、およびその製造方法に関する。
【背景技術】
【０００２】
合成樹脂を主成分とした紙代替物である合成紙は、天然紙に比べて、耐水性、吸湿寸法安定性、表面安定性などに優れており、ラベルやステッカー、ポスター、記録紙、包装材料などに数多く利用されている。合成紙の主原料としては、ポリエチレン系樹脂、ポリプロピレン系樹脂、ポリエステル系樹脂などが用いられているが、特に、ポリエチレンテレフタレートを代表とするポリエステル系樹脂は、その優れた機械的特性、熱的特性などから、広範囲な用途に展開されている。
【０００３】
紙と類似した機能を有するフィルムを得る方法としては、一般的に、微細な空洞をフィルム内部に多量に含有させる方法；平坦なフィルムにサンドブラスト処理やケミカルエッチング処理、マット化処理などの表面処理を行うことで粗面化する方法などが挙げられる。これらの中で、前者の微細な空洞をフィルム内部に多量に含有させる方法は、紙のような隠蔽性や白色度が得られるだけでなく、フィルム自体を軽量化できるため面積当たりのコストを抑えられる点や、適度な柔軟性やクッション性が得られるため印刷時における画像鮮明性が優れる点などのメリットから、数多く採用されている。
【０００４】
微細な空洞をフィルム内部に発現させる方法としては、一般的に、まず、ポリエステル系樹脂からなるマトリックス中に非相溶な熱可塑性樹脂（以下、非相溶樹脂と呼ぶ）を混合することで、ポリエステル系樹脂中に非相溶樹脂を分散させた海島構造の溶融体を得る。そして、ダイスからの押出しにより未延伸シートを形成し、少なくとも１軸方向に延伸することにより、ポリエステル系樹脂と非相溶樹脂との間での界面剥離によって、空洞を発現させる方法が挙げられる。上記非相溶樹脂は空洞発現剤とも呼ばれている。海成分であるポリエステル系樹脂に対して、島成分の非相溶樹脂の種類としては、ポリエチレン系樹脂、ポリプロピレン系樹脂、ポリメチルペンテン系樹脂などのポリオレフィン系樹脂；ポリスチレン系樹脂などが好ましく利用されている。
【０００５】
上記方法にて得られた空洞含有ポリエステル系フィルムは、フィルム内部のポリエステル部と空洞部との界面にて光が反射することで、紙のような隠蔽性や白色度が得られる。反射効率を考慮した場合、島成分である非相溶樹脂を微分散化させ、微細な空洞を形成させた方が高い反射効率が得られることが知られている。また、微分散化による比表面積の増加により、少ない添加量で効率的に軽量化（低比重化）を図ることが可能となる。非相溶樹脂を微分散化させる方法として、界面活性剤やポリエチレングリコールなどの相溶化剤（分散剤とも呼ばれる。）を添加する方法が提案されている（例えば、特許文献１〜３参照）。
【先行技術文献】
【特許文献】
【０００６】
【特許文献１】特公平７−１７７７９号公報
【特許文献２】特開平８−２５２８５７号公報
【特許文献３】特開２００９−９６９９９号公報
【発明の概要】
【発明が解決しようとする課題】
【０００７】
前述した非相溶樹脂のうちポリプロピレン系樹脂は、空洞発現性やコストパフォーマンスの点で好ましく用いられる。しかしながら、本発明者らの検討結果によれば、ポリプロピレン系樹脂に、界面活性剤やポリエチレングリコールなどの相溶化剤を添加した場合、以下の問題を抱えていることが判明した。
【０００８】
まず、ポリエステル系樹脂よりも融点の低いポリプロピレン系樹脂は、加熱延伸工程や熱固定工程でポリプロピレン系樹脂が変形し易いため、上記相溶化剤によって過度に微分散化した場合、空洞が潰れてしまうことが判明した。更に相溶化剤を添加すると、ポリエステル系樹脂とポリプロピレン系樹脂の間の界面張力が低下するため、加熱延伸時に空洞が発生し難くなることも判明した。このような問題を解決するため、例えばポリプロピレン系樹脂が変形しないように加熱延伸温度や熱固定温度を下げる手段もあるが、熱寸法安定性や製膜性が悪化するため好ましくない。そのため、安価なポリプロピレン系樹脂を空洞発現剤として用いた場合、従来のように相溶化剤を添加する微分散化技術をそのまま適用しても、空洞発現性（軽量性）、隠蔽性、熱寸法安定性に優れた空洞含有ポリエステル系フィルムを得ることは困難であった。
【０００９】
更に、ポリプロピレン系樹脂に、界面活性剤やポリエチレングリコールを使用した場合、白色度、隠蔽性、製膜性などが低下するというも問題がある。すなわち、界面活性剤やポリエチレングリコールは耐熱性に劣るため、ポリエステル系樹脂の溶融押出工程において熱劣化が生じ易く、得られるフィルムの白色度が低下し、場合によってはポリエステル系樹脂の劣化を促進し、製膜性が悪化するという問題がある。また、一般的に、ポリエステル系フィルムの製造における横延伸工程では、テンタークリップでフィルムを把持しており、クリップ把持部（耳部）は再利用されるか、再利用できない場合は廃棄処理されている。原料コスト低減および環境面から、耳部を回収して再利用すること好ましいが、ポリプロピレン系樹脂および界面活性剤を使用した場合、上記の押出工程だけでなく、回収工程中の熱履歴により、熱劣化が生じ易くなる。そのため、回収原料を用いた場合、フィルムの白色度や製膜性が益々低下する。
【００１０】
本発明は上記事情に鑑みてなされたものであり、その目的は、空洞発現剤としてポリプロピレン系樹脂を主に使用した場合でも、最適な大きさの空洞を形成でき、軽量性だけでなく、隠蔽性、白色度、および熱寸法安定性に優れた空洞含有ポリエステル系フィルムを提供することにある。更に本発明の目的は、クリップ把持部（耳部）などの回収原料を用いた場合でも、隠蔽性、白色度に優れた空洞含有ポリエステル系フィルムを提供することにある。
【課題を解決するための手段】
【００１１】
本発明者らは、ポリプロピレン系樹脂に相溶化剤を併用した場合の上記問題点に鑑み、相溶化剤をしなくても所望とする特性を発揮し得る空洞含有ポリエステル系フィルムを提供するため、鋭意検討を行った。その結果、ポリエステル系樹脂およびポリプロピレン系樹脂の溶融粘度および溶融粘度比を特定の範囲内に調整すれば、溶融押出後で延伸前におけるポリエステル系樹脂中のポリプロピレン系樹脂の分散粒子径を適切なサイズに制御でき、加熱延伸および熱固定後においても、空洞が潰れない程度の最適な大きさの空洞が多数得られる（具体的には、フィルムの垂直断面に面積が１０〜５０μｍ2の空洞が１０個以上／１００００μｍ2存在する）ことを見出した。その結果、本発明によれば、軽量性、隠蔽性、白色度、および熱寸法安定性に優れ、好ましくは製膜性に優れた空洞含有ポリエステル系フィルムが得られることを見出した。更に本発明によれば、クリップ把持部（耳部）などの回収原料を使用した場合でも、押出工程や回収工程における熱劣化が抑制されて、良好な隠蔽性や白色度を維持し得る空洞含有ポリエステル系フィルムが得られることを見出した。
【００１２】
すなわち、本発明の空洞含有ポリエステル系フィルムは、以下の構成よりなる。
項１．
内部に空洞を含有する層（Ａ層）を含むポリエステル系フィルムであって、
前記空洞含有層は、ポリエステル系マトリックス樹脂とポリプロピレン系分散樹脂とを含有すると共に、前記フィルムの垂直断面を観察したとき、面積が１０〜５０μｍ2の空洞が１０個以上／１００００μｍ2存在することを特徴とする空洞含有ポリエステル系フィルム。
項２．
前記空洞含有層は、下記要件（１）〜（３）を満たすと共に、
前記フィルムの見かけ密度が０．８〜１．２ｇ／ｃｍ3の範囲内にある項１に記載の空洞含有ポリエステル系フィルム。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
項３．
内部に空洞を含有する層（Ａ層）を含むポリエステル系フィルムであって、
前記空洞含有層は、下記要件（１）〜（３）を満たすポリエステル系マトリックス樹脂とポリプロピレン系分散樹脂とを含有すると共に、
前記フィルムの見かけ密度が０．８〜１．２ｇ／ｃｍ3の範囲内にあることを特徴とする空洞含有ポリエステル系フィルム。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
項４．
前記ポリプロピレン系樹脂の溶融粘度（η２）が７００Ｐａ・ｓ以下である項２または３に記載の空洞含有ポリエステル系フィルム。
項５．
前記Ａ層は、更に前記空洞含有ポリエステル系フィルムの回収原料を５〜６０質量％含有する項１〜４のいずれかに記載の空洞含有ポリエステル系フィルム。
項６
前記Ａ層の少なくとも片面にポリエステル系樹脂からなる層（Ｂ層）が積層されたものである項１〜５のいずれかに記載の空洞含有ポリエステル系フィルム。
項７．
前記Ｂ層は無機粒子を含有する項６に記載の空洞含有ポリエステル系フィルム。
項８．
前記無機粒子が酸化チタンである項７に記載の空洞含有ポリエステル系フィルム。
項９．
前記Ａ層は相溶化剤を含有しないものである項１〜８のいずれかに記載の空洞含有ポリエステル系フィルム。
項１０．
光学濃度が０．５５以上（厚み５０μｍ換算）であり、且つ、色調ｂ値が４以下である項１〜９のいずれかに記載の空洞含有ポリエステル系フィルム。
項１１．
１５０℃で３０分間熱処理したときの長手方向および幅方向の熱収縮率がいずれも、２．０％以下である項１〜１０のいずれかに記載の空洞含有ポリエステル系フィルム。
項１２．
内部に空洞を含有する層（Ａ層）を含み、見かけ密度が０．８〜１．２ｇ／ｃｍ3の範囲内にあるポリエステル系フィルムの製造方法であって、
下記要件（１）〜（３）を満たすポリエステル系マトリックス樹脂とポリプロピレン系分散樹脂とを含み、前記ポリプロピレン系分散樹脂の分散粒子径は平均円相当径で７〜１３μｍである層（Ａ層）を有するシートを溶融押出によって形成する押出工程と、
前記シートを少なくとも一軸方向に延伸する延伸工程と、
を含むことを特徴とする空洞含有ポリエステル系フィルムの製造方法。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
項１３．
内部に空洞を含有する層（Ａ層）の少なくとも片面にポリエステル系樹脂からなる層（Ｂ層）が積層され、見かけ密度が０．８〜１．２ｇ／ｃｍ3の範囲内にあるポリエステル系フィルムの製造方法であって、
下記要件（１）〜（３）を満たすポリエステル系マトリックス樹脂とポリプロピレン系分散樹脂とを含み、前記ポリプロピレン系分散樹脂の分散粒子径は平均円相当径で７〜１３μｍである層（Ａ層）と；前記Ｂ層とを有するシートを溶融押出によって形成する押出工程と、
前記シートを少なくとも一軸方向に延伸する延伸工程と、
を含むことを特徴とする空洞含有ポリエステル系フィルムの製造方法。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
項１４．
前記延伸工程の後に、前記ポリエステル系樹脂の融点をＴｍ（℃）としたとき、（Ｔｍ−６０℃）〜Ｔｍの温度で熱固定する熱固定工程を含む項１２または１３に記載の空洞含有ポリエステル系フィルムの製造方法。
項１５．
前記空洞含有ポリエステル系フィルムより得られた回収原料を前記押出工程に戻し、この回収原料の割合を前記Ａ層の樹脂原料１００質量％中５〜６０質量％にする項１２〜１４のいずれかに記載の空洞含有ポリエステル系フィルムの製造方法。
【発明の効果】
【００１３】
本発明によれば、空洞発現剤としてポリプロピレン系樹脂を主に使用した場合でも、空洞発現性、隠蔽性、白色度、および熱寸法安定性に優れた空洞含有ポリエステル系フィルムを提供することができる。更に本発明によれば、クリップ把持部（耳部）などの回収原料を使用した場合でも、優れた隠蔽性や白色度などを維持できる空洞含有ポリエステル系フィルムを提供することができる。
【発明を実施するための形態】
【００１４】
上述したとおり、本発明に係る空洞含有ポリエステル系フィルムの特徴部分は、下記（ｉ）または（ｉｉ）にある。
（ｉ）空洞含有層（Ａ層）がポリエステル系マトリックス樹脂（以下、単にポリエステル系樹脂と呼ぶ。）とポリプロピレン系分散樹脂（以下、単にポリプロピレン系樹脂と呼ぶ。）とを含有し、前記フィルムの垂直断面を観察したとき、面積が１０〜５０μｍ2の空洞が１０個以上／１００００μｍ2存在すること。
（ｉｉ）空洞含有層（Ａ）が、下記要件（１）〜（３）を満足するポリエステル系マトリックス樹脂とポリプロピレン系分散樹脂を含有すること。
（１）前記ポリエステル系樹脂の溶融温度２８０℃、せん断速度１２１．６ｓｅｃ-1における溶融粘度（η１）が９０〜４００Ｐａ・ｓ
（２）前記ポリプロピレン系樹脂の溶融温度２８０℃、せん断速度１２１．６ｓｅｃ-1における溶融粘度（η２）が３００〜８５０Ｐａ・ｓ
（３）前記ポリエステル系樹脂と前記ポリプロピレン系樹脂の溶融温度２８０℃、せん断速度１２１．６ｓｅｃ-1における溶融粘度比（η２／η１）が１．５〜４．５
【００１５】
はじめに、上記要件に到達した経緯を説明する。
【００１６】
前述したとおり、一般に空洞含有ポリエステル系フィルムは、ポリエステル系樹脂を含むマトリックス中に非相溶性樹脂を分散させて製造される。更に上記フィルムの低比重化、高隠蔽性のためには、前記特許文献１〜３に示すように、界面活性剤やポリエチレングリコールなどの相溶化剤を添加して微細な空洞を形成させる方法が一般に採用されている。
【００１７】
しかしながら、非相溶性樹脂として安価なポリプロピレン系樹脂を用いた場合、従来の相溶化剤添加による微分散化法では、ポリプロピレン系樹脂の融点が低い（おおむね１６０℃程度）ため、溶融押出後の加熱延伸工程や熱固定工程によりポリプロピレン系樹脂が変形して空洞が潰れてしまい、十分な軽量性（空洞発現性）や隠蔽性が得られないことが判明した。更に空洞含有ポリエステル系フィルムの製造過程で得られるクリップ把持部（耳部）などを回収原料として再利用することが望まれているが、相溶化剤使用による溶融押出工程での熱劣化、回収工程中の熱履歴による熱劣化などにより、フィルムの白色度や製膜性などが低下することが判明した。
【００１８】
そこで本発明者らは、発想を変えて、加熱延伸や熱固定後も空洞を保持できるように、ポリエステル系樹脂中のポリプロピレン系樹脂の粒径を最適な大きさに制御することを考えた。具体的には、従来のように相溶化剤を用いて微分散化させる方法ではなく、ポリエステル系樹脂およびポリプロピレン系樹脂の溶融粘度や溶融粘度比を特定の範囲に調整することで、溶融押出後の加熱延伸前におけるポリプロピレン系樹脂の粒径を、空洞が潰れない程度に大きくなるように制御すれば、加熱延伸や熱固定後も空洞を保持できると考えた。
【００１９】
ここで、ポリエステル系樹脂とポリプロピレン系樹脂のような非相溶系ポリマーブレンドの粒子径は一般に、以下に示すＷｕの経験式で表されることが知られている（Ｓ．Ｗｕ，Ｐｏｌｙｍ．Ｅｎｇ．Ｓｃｉ.，２７，３３５（１９８７）を参照）。
【００２０】
【数１】
2017179336.tif 000002
【００２１】
上記式によれば、非相溶系ポリマーブレンドの分散粒子径はマトリックス（海成分）と分散体（島成分）の溶融粘度比と関係があり、上記溶融粘度比（本発明に照らせば、ポリエステル系樹脂とポリプロピレン系樹脂の溶融粘度比：η２／η１）を大きくすれば、ポリプロピレン系樹脂の粒子径も大きくなることが分かる。そこで本発明では、上記溶融粘度比（η２／η１）を調整することにより、加熱延伸や熱固定後も空洞が潰れない程度の適度な分散粒子径に制御することにした。
【００２２】
従来の微分散化法は、相溶化剤の添加によって界面張力を小さくすることによって非相溶樹脂の分散粒子径を小さくする技術である点で、上記溶融粘度比を調整して、ポリプロピレン系樹脂の分散粒子径を制御する本発明とは空洞発現のための思想が全く相違する。
【００２３】
このように空洞を発現させて低比重化の観点からは、ポリプロピレン系樹脂の分散粒子径は大きい程良いが、上記分散粒子径が大きくなり過ぎると、得られる空洞の個数も減少するため、反射効率が低下して、隠蔽性が低下する。そこで、本発明では、低比重化と高隠蔽性を両立させるとの観点から、ポリプロピレン系樹脂の分散粒子径を所定範囲内に制御することで、形成される空洞の大きさ（面積）および個数を制御した。
【００２４】
具体的には本発明では、ポリエステル系樹脂とポリプロピレン系樹脂の溶融粘度比（η２／η１）を１．５〜４．５の範囲に制御することにより、溶融押出後、加熱延伸前におけるポリプロピレン系樹脂の分散粒子径を平均円相当径で７〜１３μｍの範囲に制御し、その結果、加熱延伸および熱固定工程後において、空洞が潰れない程度の最適サイズの個数密度（具体的には、面積が１０〜５０μｍ2の空洞が１０個以上／１００００μｍ2存在する）を有する空洞含有ポリエステル系フィルムを得た。
【００２５】
以上、本発明に到達した経緯を説明した。
【００２６】
次に、本発明について詳細に説明する。
【００２７】
（内部空洞含有層（Ａ層）について）
本発明の空洞含有ポリエステル系フィルムは、マトリックス成分のポリエステル系フィルム中に、空洞発現剤（非相溶樹脂）であるポリプロピレン系樹脂が分散された内部空洞含有層（Ａ層）を含む。白色度や空洞発現性の観点から、ポリエチレングリコールや界面活性剤などの相溶化剤は含まない。本発明の空洞含有ポリエステル系フィルムは、上記Ａ層のみから構成されていても良いし、後記するようにＡ層の少なくとも片面にＢ層が積層されていても良い。
【００２８】
上記Ａ層に用いられるポリエステル系樹脂は、製膜性や白色度の観点から、下記要件（１）の溶融粘度（η１）を満足する。上記溶融粘度（η１）は、好ましくは１３０〜３５０Ｐａ・ｓである。η１が９０Ｐａ・ｓよりも低い場合、得られるフィルムの白色度が低下したり、製膜性が悪化する。一方、η１が４００Ｐａ・ｓよりも高い場合、溶融押出工程での混練性悪化や背圧上昇などの問題がある。
（１）ポリエステル系樹脂の溶融温度２８０℃、せん断速度１２１．６ｓｅｃ-1における溶融粘度（η１）が９０〜４００Ｐａ・ｓ
【００２９】
上記Ａ層に用いられるポリエステル系樹脂は、ジカルボン酸またはそのエステル形成性誘導体と、ジオールまたはそのエステル形成性誘導体から合成される樹脂である。このようなポリエステル系樹脂の代表例としては、例えばポリエチレンテレフタレート、ポリブチレンテレフタレート、ポリエチレン−２，６−ナフタレートなどが挙げられる。機械的特性、耐熱性、コストなどの観点から、ポリエチレンテレフタレートが好ましい。
【００３０】
上記ポリエステル系樹脂は、本発明の作用を阻害しない範囲で、他の成分が共重合されていてもよい。上記共重合成分として、イソフタル酸、ナフタレンジカルボン酸、４、４−ジフェニルジカルボン酸、アジピン酸、セバシン酸およびそのエステル形成性誘導体などのジカルボン酸成分；ジエチレングリコール、ヘキサメチレングリコール、ネオペンチルグリコール、シクロヘキサンジメタノールなどのジオール成分が挙げられる。更に、ポリエチレングリコール、ポリプロピレングリコールなどのポリオキシアルキレングリコールも挙げられる。ポリエステル系樹脂に占める上記共重合成分の含有量は、構成する繰り返し単位あたり１０モル％以下が好ましく、５モル％以下がより好ましい。
【００３１】
次に、Ａ層に含まれるポリプロピレン系樹脂は、空洞発現性や製膜性の観点から、下記要件（２）の溶融粘度（η２）を満足する。好ましくは３５０Ｐａ・ｓ以上、７００Ｐａ・ｓ以下であり、より好ましくは６５０Ｐａ・ｓ以下である。η２が３００Ｐａ・ｓよりも低い場合、溶融押出工程でのダイスからの押出にてポリプロピレン系樹脂が変形し易くなるため、空洞を形成し難くなる。また、回収原料を使用した場合、得られるフィルムの白色度が低下する。一方、η２が８５０Ｐａ・ｓよりも高い場合、溶融押出工程での混練性悪化や背圧上昇などの問題が生じる。η２を、好ましくは７００Ｐａ・ｓ以下に制御することにより製膜性が一層向上する。
（２）ポリプロピレン系樹脂の溶融温度２８０℃、せん断速度１２１．６ｓｅｃ-1における溶融粘度（η２）が３００〜８５０Ｐａ・ｓ
【００３２】
上記ポリプロピレン系樹脂として、結晶性ポリプロピレンが好ましく用いられる。より好ましくはプロピレン単位が９５モル％以上、更に好ましくはプロピレン単位が９８モル％以上の結晶性ポリプロピレンである。最も好ましくは、プロピレン単位が１００モル％の結晶性ポリプロピレンホモポリマーである。
【００３３】
ポリプロピレン系樹脂の含有量は、空洞発現性や製膜性の観点から、Ａ層中の各成分（ポリエステル系樹脂および非相溶樹脂）の合計量に対して３〜２５質量％が好ましく、５〜２０質量％がより好ましい。ポリプロピレン系樹脂の含有量が３質量％未満の場合、十分な軽量性を得るための空洞を形成できない虞がある。一方、ポリプロピレン系樹脂の含有量が２５質量％を超える場合、製膜性が悪化する傾向にある。
【００３４】
Ａ層には、本発明の作用を阻害しない範囲で、ポリプロピレン系樹脂以外の、他の非相溶樹脂を空洞発現剤として含有しても良いが、少ない方が良い。Ａ層に含まれる非相溶樹脂の合計量に対するポリプロピレン系樹脂の含有量は９０質量％以上が好ましく、９５質量％以上がより好ましく、最も好ましくは１００質量％である。
【００３５】
本発明の空洞含有ポリエステル系フィルムは、上記要件（３）に示すように上記ポリエステル系樹脂の溶融粘度比（η１）と上記ポリプロピレン系樹脂の溶融粘度比（η２）の溶融粘度比（η２／η１）が１．５〜４．５の範囲を満足することが重要である。これにより、相溶化剤を使用しなくても、ポリエステル系樹脂中のポリプロピレン系樹脂の分散粒子径を制御することが可能となり、空洞が潰れない程度の最適な大きさの空洞が得られる。その結果、軽量性だけでなく、隠蔽性や白色度に優れた空洞含有ポリエステル系フィルムを提供できる。好ましくは２．０〜４．０である。η２／η１が１．５よりも小さい場合、空洞が潰れ易くなって面積が１０〜５０μｍ2の大きな空洞が得られ難くなり、十分な軽量性や隠蔽性が得られない。一方、η２／η１が４．５よりも大きい場合、面積が１０〜５０μｍ2の大きな空洞が形成されるが、その個数が減少するため、隠蔽性が低下する。
【００３６】
上記Ａ層には、本発明の作用を阻害しない範囲において、当該技術分野で通常用いられる添加剤を上記ポリエステル系樹脂中またはポリプロピレン系樹脂中に添加することができる。このような添加剤として、上記以外の重合体、酸化防止剤、熱安定剤、艶消し剤、顔料、紫外線吸収剤、蛍光増白剤、可塑剤などが挙げられる。特に、ポリプロピレン系樹脂の酸化劣化を抑えるため、酸化防止剤、熱安定剤などを含有することが好ましい。上記酸化防止剤および熱安定剤の種類は特に限定されず、例えば、ヒンダートフェノール系、リン系、ヒンダードアミン系などが挙げられ、これらは単独で使用しても良く併用しても良い。上記酸化防止剤の添加量は、フィルム全体に対して１〜５００００ｐｐｍの範囲が好ましい。同様に上記熱安定剤の添加量は、フィルム全体に対して１〜５００００ｐｐｍの範囲が好ましい。なお、本発明では白色度に優れているため、上記添加剤のうち蛍光増白剤をフィルム中に添加しなくても良い。
【００３７】
更に隠蔽性や白色度を向上させるため、ポリエステル系樹脂中またはポリプロピレン系樹脂中に、必要に応じて無機粒子を添加することができる。上記無機粒子の種類は特に限定されず、例えば、シリカ、カオリナイト、タルク、炭酸カルシウム、ゼオライト、アルミナ、硫酸バリウム、酸化チタン、硫化亜鉛などが挙げられる。これらのうち、隠蔽性や白色度を一層向上させる観点から、酸化チタン、炭酸カルシウム、硫酸バリウムが好ましい。上記無機粒子は、単独で用いても良いし、二種類以上併用しても良い。上記無機粒子は、予めポリエステル系樹脂中もしくはポリプロピレン系樹脂中に添加することにより、フィルム内に含有させることができる。
【００３８】
上記無機粒子をポリエステル系樹脂またはポリプロピレン系樹脂に混合する方法は特に限定されず、ポリエステル系樹脂とポリプロピレン系樹脂をドライブレンドした後、そのまま製膜機に投入する方法；ポリエステル系樹脂とポリプロピレン系樹脂をドライブレンド後、一般的な種々の混練機を用いて溶融混練してマスターバッチ化する方法などが挙げられる。
【００３９】
本発明の空洞含有ポリエステル系フィルムは、製膜工程で発生した耳部と呼ばれるクリップ担持部や、破断トラブルなどで生じた屑フィルムなどを回収原料としてＡ層に含有しても良く、回収原料を用いた場合でも良好な隠蔽性、白色度が得られる。具体的には、空洞含有ポリエステル系フィルムより得られた回収原料を押出工程に戻し、この回収原料を、白色度、製膜性などの観点から、Ａ層の樹脂原料１００質量％中５〜６０質量％含むことが好ましい。なお、Ｂ層中に回収原料を含有しても良いが、白色度の悪化、回収原料中のポリプロピレン系樹脂の露出などの問題があるため、含有しないことが好ましい。
【００４０】
（Ｂ層について）
本発明の空洞含有ポリエステル系フィルムは、上記内部空洞含有層（Ａ層）の少なくとも片面にポリエステル系樹脂からなる層（Ｂ層）が積層された積層体であっても良い。Ｂ層に用いられるポリエステル系樹脂は無機粒子を含有しても良い。このように積層構造とすることにより、フィルムの製造工程でポリプロピレン系樹脂を含むＡ層が表層に露出して、ロール汚れなどの汚染を防止することができる。また、Ａ層が回収原料を含み、Ｂ層に用いられるポリエステル系樹脂が無機粒子を含む場合、上記Ａ層を上記Ｂ層で覆うことで、白色度の低下を防止することができる。
【００４１】
上記積層体として、２層（Ａ層／Ｂ層）、または３層（Ｂ層／Ａ層／Ｂ層）が挙げられる。好ましくは３層である。
【００４２】
本発明の空洞含有ポリエステル系フィルム層が３層からなる場合、フィルム全体の厚みに対するＢ層の合計厚み（両最外層を合計した厚み）の比率は、空洞発現性やポリプロピレン系樹脂の露出抑制の観点から、１〜４０％が好ましく、５〜３０％であることがより好ましい。Ｂ層の厚みが１％に満たない場合、ポリプロピレン系樹脂の露出を十分抑制できない虞がある。一方、Ｂ層の厚みが４０％よりも多い場合、十分な軽量性やクッション性を得るための空洞を形成させることが難しい傾向にある。
【００４３】
上記Ｂ層に含まれる無機粒子は特に限定されず、例えばシリカ、カオリナイト、タルク、炭酸カルシウム、ゼオライト、アルミナ、硫酸バリウム、酸化チタン、硫化亜鉛などが挙げられる。隠蔽性や白色度の観点から、酸化チタン、炭酸カルシウム、硫酸バリウムが好ましく、酸化チタンがより好ましい。上記無機粒子は、単独で使用しても良く、二種類以上併用しても良い。上記無機粒子は、予めポリエステル系樹脂中に添加することにより、フィルム内に含有させることができる。
【００４４】
上記Ｂ層中に含まれる無機粒子の量は特に限定されず、１〜３５質量％が好ましく、２〜３０質量％がより好ましい。無機粒子の含有量が１質量％未満の場合、隠蔽性や白色度の向上効果が発揮されない傾向にある。一方、無機粒子の含有量が３５質量％より多い場合、製膜性の悪化やフィルムの機械的強度の著しい低下を招く。
【００４５】
（その他の層について）
本発明の空洞含有ポリエステル系フィルムは、印刷用インキやコーティング剤などの塗れ性や接着性を改良するため、上記Ｂ層の少なくとも片面に塗布層を設けることができる。上記塗布層を構成する化合物として、ポリエステル系樹脂が好ましい。但し、これに限定されず、ポリウレタン樹脂、ポリエステルウレタン樹脂、アクリル系樹脂などのような、ポリエステル系フィルムの接着性向上に有用なる化合物を用いることもできる。
【００４６】
上記塗布層を設ける方法は特に限定されず、グラビアコート方式、キスコート方式、ディップ方式、スプレイコート方式、カーテンコート方式、エアナイフコート方式、ブレードコート方式、リバースロールコート方式など通常用いられている方法を適用できる。塗布する段階も特に限定されず、フィルムの延伸前に塗布する方法、縦延伸の後に塗布する方法、延伸処理の終了したフィルム表面に塗布する方法などのいずれの方法も適用可能である。
【００４７】
次に、本発明に係る空洞含有ポリエステル系フィルムの製造方法について説明する。
【００４８】
上記内部空洞含有層（Ａ層）を含む本発明フィルムの製造方法は、上記要件（１）〜（３）を満たすポリエステル系樹脂とポリプロピレン系樹脂とを含み、上記ポリプロピレン系分散樹脂の分散粒子径は平均円相当径で７〜１３μｍである層（Ａ層）を有するシートを溶融押出によって形成する押出工程と、上記シートを少なくとも一軸方向に延伸する延伸工程と、を含む。好ましくは、上記延伸工程の後、上記ポリエステル系樹脂の融点をＴｍ（℃）としたとき、（Ｔｍ−６０℃）〜Ｔｍの温度で熱固定する熱固定工程を含む。
【００４９】
なお、上記Ａ層の少なくとも片面にＢ層を有する本発明フィルム（積層）の製造方法は、上記製造方法の押出工程において、前記Ａ層に前記Ｂ層が積層された積層体をシート状に溶融押出すること以外は、上記Ａ層を含む製造方法と同じである。よって、以下では、これらをまとめて説明する。
【００５０】
以下、各工程について説明する。
【００５１】
（押出工程）
上記押出工程では、前述した要件（１）〜（３）を満たすポリエステル系樹脂とポリプロピレン系樹脂とを用いることが重要である。これにより、Ａ層中のポリプロピレン系分散樹脂の分散粒子径が平均円相当径で７〜１３μｍとなる。好ましくは８〜１２μｍである。分散粒子径が７μｍ未満の場合、空洞が潰れ易くなって所定の空洞が得られ難く、十分な軽量性や隠蔽性が得られない。一方、分散粒子径が１３μｍよりも大きい場合、面積が１０〜５０μｍ2の大きな空洞が形成されるが、その個数が減少するため、隠蔽性が低下する。
【００５２】
上記以外は特に限定されず、ポリエステル系フィルムの一般的な方法を適用することができる。例えば、上記原料樹脂の混合物を通常の方法で乾燥した後、Ｔ字の口金からシート状に溶融押出し、静電印加法などにより、キャスティングドラムに密着させて冷却固化すると未延伸フィルムが得られる。なお、上記分散粒子径は、溶融押出したシート状のものをキャスティングドラムで冷却固化して得られる未延伸フィルムの断面を観察して求めることができる。上記分散粒子径の詳細な測定方法は、後述する。
【００５３】
（延伸工程）
次いで、上記未延伸フィルムを延伸するが、当該延伸工程は特に限定されない。以下では、最も一般的に用いられる逐次二軸延伸方法、特に未延伸フィルムを長手方向に縦延伸し、次いで幅方向に横延伸する方法を例に説明するが、これに限定する趣旨でない。
【００５４】
まず、長手方向への縦延伸工程では、フィルムを加熱し、周速が異なる２本あるいは多数本のロール間で２．５〜５．０倍に延伸する。このときの加熱手段は、加熱ロールを用いる方法でも非接触の加熱媒体を用いる方法でも良く、それらを併用しても良い。製膜性の観点から、フィルムの温度を（Ｔｇ−１０℃）〜（Ｔｇ＋５０℃）の範囲とすることが好ましい。Ｔｇはポリエステル系樹脂のガラス転移温度である。
【００５５】
次いで１軸延伸フィルムをテンターに導入し、幅方向に（Ｔｇ−１０℃）〜（Ｔｍ−１０℃）の温度で２．５〜５倍に延伸することで２軸延伸フィルムが得られる。Ｔｍはポリエステル系樹脂の融点である。
【００５６】
（熱固定工程）
上記のようにして得られるフィルムに熱固定処理を施す。熱固定温度は、熱寸法安定性の観点から（Ｔｍ−６０℃）〜Ｔｍの範囲で行うことが好ましい。より好ましくは、（Ｔｍ−５０℃）〜（Ｔｍ−１５℃）である。上記温度を下回ると、熱寸法安定性が悪化する。上記温度を超えると、マトリックスのポリエステル系樹脂も軟化してしまう。
【００５７】
本発明では、空洞含有ポリエステル系フィルムより得られた回収原料を押出工程に戻して再利用することもできる。具体的には、Ａ層の樹脂原料１００質量％中、回収原料の含有量が５〜６０質量％となるようにすることが好ましい。
【００５８】
（本発明の空洞含有ポリエステル系フィルムについて）
このようにして得られる本発明に係る空洞含有ポリエステル系フィルムは、空洞が潰れない程度の最適な大きさの空洞が多数存在する（具体的には、該フィルム表面の垂直断面において、面積が１０〜５０μｍ2の大きい空洞が１０個以上／１００００μｍ2存在する）ため、低比重化および高隠蔽性を両立することができる。好ましくは、２０個以上／１００００μｍ2である。上記空洞が１０個未満／１００００μｍ2の場合、十分な軽量性や隠蔽性が得られない。一方、その上限は特に限定されないが、製膜性などを考慮すると、おおむね、１００個以下／１００００μｍ2で程度である。なお、空洞の面積および個数の測定方法は、後述する。
【００５９】
本発明に係る空洞含有ポリエステル系フィルムの見かけ密度は０．８〜１．２ｇ／ｃｍ3である。好ましくは０．９〜１．１５ｇ／ｃｍ3である。見かけ密度が０．８ｇ／ｃｍ3未満の場合、空洞が多過ぎるため、印刷加工などの後加工時や使用時において取り扱い性が悪くなる。一方、１．２ｇ／ｃｍ3を超える場合、十分な軽量性やクッション性が得られない。なお、見かけ密度の測定方法は、後述する。
【００６０】
本発明に係る空洞含有ポリエステル系フィルムの光学濃度（ＯＤ値）は０．５５以上（厚み５０μｍ換算）であることが好ましく、０．６以上がより好ましい。ＯＤ値が０．５５未満の場合、十分な隠蔽性が得られない傾向にあり、ラベルなどに用いた場合、印刷時の画像の鮮明性が劣り、商品価値を損ねる虞がある。尚、ＯＤ値の測定方法は、後述する。
【００６１】
本発明に係る空洞含有ポリエステル系フィルムの色調ｂ値は４．０以下であることが好ましく、３．０以下であることがより好ましい。ｂ値が４．０よりも大きい場合、白色度に劣り、ラベルなどにした場合、印刷時の鮮明性が低下して、商品価値を損ねる虞がある。
【００６２】
本発明に係る空洞含有ポリエステル系フィルムは、１５０℃で３０分間熱処理したときの長手方向および幅方向の熱収縮率がいずれも、後加工性などの観点から、２．０％以下であることが好ましく、１．８％以下であることがより好ましい。
【００６３】
本発明に係る空洞含有ポリエステル系フィルムの厚みは特に限定されないが、おおむね、２０〜３００μｍであることが好ましい。
【００６４】
本発明の空洞含有ポリエステルフィルムは、低コストで、且つ、軽量性やクッション性などに優れ、隠蔽性や白色度も良好である。そのため、上記フィルムは、例えばラベル、カード、包装材料などの基材として好適に用いられる。
【実施例】
【００６５】
以下、実施例を挙げて本発明を具体的に説明する。但し、本発明は以下の実施例に限定されない。
【００６６】
以下の実施例および比較例における各評価項目は、次の方法で測定した。
【００６７】
（１）溶融粘度（η１、η２）
ポリエステル系樹脂およびポリプロピレン系樹脂の各溶融粘度は、東洋精機社製キャピログラフ１Ｄ（キャピラリー長：１０ｍｍ、キャピラリー径：１ｍｍ）を用いて、溶融温度２８０℃、せん断速度１２１．６ｓｅｃ-1の条件下で測定した。
【００６８】
（２）ポリプロピレン系樹脂の分散粒子径
Ａ層中のポリプロピレン系樹脂の分散粒子径は、以下の手順で測定した。まず、Ｔ字の口金よりシート状に溶融押出し、静電印加法によりキャスティングドラムに密着させて３０℃で冷却固化し、未延伸フィルムを得た。得られた未延伸フィルムをミクロトームにて長手方向と平行になるように断面を切出した。次いで、（株）真空デバイス製マグネトロンスパッタ装置「ＭＳＰ−１Ｓ」を用いて、放電電流４０ｍＡ、処理時間３０ｓｅｃの条件にて白金蒸着処理を行った後、日本電子株式会社製走査型電子顕微鏡「ＪＳＭ−６５１０Ａ」を用いて断面を観察した。得られた画像より、ポリエステル系樹脂中のポリプロピレン系樹脂の分散体を無作為に３００点選択し、各分散体の面積を求め、真円に換算したときの直径の平均値を算出して分散粒子径とした。
【００６９】
（３）製膜性
２時間製膜し続けたときの破断回数に基づき、以下のように評価した。本実施例では○を製膜性に優れると評価した。
○：破断なし
△：２〜３回破断
×：頻繁に破断し、製膜不可
【００７０】
（４）空洞の面積および個数
Ａ層中の空洞の面積および個数は、以下の手順で測定した。まず、得られたフィルムをミクロトームにてフィルム表面と垂直になるように断面を切出した。次いで、（株）真空デバイス製マグネトロンスパッタ装置「ＭＳＰ−１Ｓ」を用いて、放電電流４０ｍＡ、処理時間３０ｓｅｃの条件にて白金蒸着処理を行った後、日本電子株式会社製走査型電子顕微鏡（ＳＥＭ）「ＪＳＭ−６５１０Ａ」を用いて倍率５００倍にて断面を観察し、ＳＥＭ画像を得た。次に、画像解析ソフト（ＷＩＮＲＯＯＦ、三谷商事株式会社製）を用いて、ＳＥＭ画像内のＡ層部分を解析範囲内とし、判別分析法による自動二値化処理にて全ての空洞を抽出した。そして、各々の空洞の面積および個数を算出し、次式より、１００００μｍ2あたりにおける面積が１０〜５０μｍ2の空洞の個数を求めた。測定に当たり、解析範囲内の上記Ａ層の面積は、最低でも１００００μｍ2とした。そのため、例えば一枚のＳＥＭ画像で上記の最低面積を超えない場合は、１００００μｍ2を超えるまでＳＥＭ画像を撮影し、解析範囲とした。
10〜50μｍ2の空洞の個数（個／10000μｍ2）
＝［10〜50μｍ2の空洞の個数（個）／解析範囲内のＡ層の面積（μｍ2）］×104
【００７１】
（５）見かけ密度
フィルムを５．０ｃｍ四方の正方形に４枚切り出した試料を４枚重ね合わせて、マイクロメーターを用いて厚みの場所を変えて１０点測定し、４枚重ね合わせた総厚みの平均値を有効数字４桁で求めた。この平均値を４で除して有効数字３桁に丸め、一枚あたりの平均厚み（ｔ：μｍ）とした。上記試料４枚の総重量（ｗ：ｇ）を、自動上皿天秤を用いて有効数字４桁で測定し、次式より見かけ密度を求めた。なお、見かけ密度は有効数字３桁に丸めた。
見かけ密度（ｇ／ｃｍ3）＝ｗ／（５．０×５．０×ｔ×１０-4×４）
【００７２】
（６）光学濃度（ＯＤ値）
伊原電子工業株式会社製透過濃度計「Ｉｈａｃ−Ｔ５型」を用いてＯＤ値を測定し、フィルム厚み５０μｍ当たりの値に換算した。ＯＤ値が高いほど、隠蔽性が大きいことを示す。
【００７３】
（７）色調ｂ値
色調ｂ値は、日本電色社製色差計「ＺＥ６０００」を用いて、ＪＩＳ−Ｚ８７２２により測定し、フィルム厚み５０μｍ当たりの値に換算した。色調ｂ値が小さい程、白色度が高く、黄色味が弱いと判断される。
【００７４】
（８）長手方向および幅方向の熱収縮率
長手方向および幅方向に対し、幅１０ｍｍ、長さ２５０ｍｍに切り取った試料を用意し、２００ｍｍ間隔で印を付け、５ｇｆの一定張力下で印の間隔（Ａ）を測定した。次いで、フィルムを無荷重下の状態で、１５０℃で３０分間加熱処理した後、５ｇｆの一定張力下で印の間隔（Ｂ）を測定し、下式より熱収縮率を求めた。
熱収縮率（％）＝（Ａ−Ｂ）／Ａ×１００
【００７５】
表１に示す原料を用い、下記実施例および比較例のフィルムを作製した。
【００７６】
（実施例１）
［酸化チタンマスターペレット（Ｍ１）の製造］
溶融粘度２００Ｐａ・ｓのポリエチレンテレフタレート樹脂５０質量％に平均粒径０．３μｍ（電顕法）のアナタース型二酸化チタンを５０質量％混合したものをベント式２軸押出機に供給し、混練りして酸化チタン含有マスターペレット（Ｍ１）を製造した。
【００７７】
［未延伸フィルムの製造］
溶融粘度２００Ｐａ・ｓのポリエチレンテレフタレート樹脂８３質量％、および溶融粘度５００Ｐａ・ｓのポリプロピレン樹脂１２質量％、前記酸化チタン含有マスターペレット（Ｍ１）５質量％を混合して真空乾燥を施し、空洞含有ポリエステルＡ層の原料とした。一方、前記酸化チタン含有マスターペレット（Ｍ１）３０質量％と溶融粘度２００Ｐａ・ｓのポリエチレンテレフタレート樹脂７０質量％とをペレット混合して真空乾燥を施し、無機粒子含有ポリエステルＢ層の原料とした。これらの原料を別々の押出機に供給して２８０℃で溶融し、空洞含有ポリエステルＡ層と無機粒子含有ポリエステルＢ層とがＢ／Ａ／Ｂの順になるよう積層し、その厚み比率が１０／８０／１０となるようにフィードブロックで接合した後、Ｔダイから３０℃に調節された冷却ドラム上に押し出し、２種３層構成の未延伸フィルムを製造した。
【００７８】
［空洞含有ポリエステル系フィルムの作製］
このようにして得られた未延伸フィルムを、加熱ロールを用いて７０℃に均一加熱し、周速が異なる２対のニップロール間で３．４倍に縦延伸した。このとき、フィルムの補助加熱装置として、ニップロール中間部に金反射膜を備えた赤外線加熱ヒータ（定格２０Ｗ／ｃｍ）を、フィルムの両面に対向してフィルム表面から１ｃｍの距離となるように設置して加熱した。このようにして得られた１軸延伸フィルムをテンターに導き、１４０℃に加熱して４．０倍に横延伸し、幅固定して２４０℃で熱固定処理を施し、更に２１０℃で幅方向に３％緩和させることにより、厚み５０μｍの空洞含有ポリエステル系フィルムを得た（Ｂ／Ａ／Ｂ）。実施例１の評価結果を表１に併記する。表１に示すように実施例１のフィルムは、上記要件（１）〜（３）を満足する原料樹脂を用いたため、ポリプロピレン樹脂の分散粒子径が適切なサイズに制御されており、１０〜５０μｍ2の大きい空洞の数も多く、見かけ密度、ＯＤ値（隠蔽性）、色調ｂ値、熱収縮率（ＭＤ方向およびＴＤ方向）、および製膜性は全て良好であった。
【００７９】
（実施例２）
本実施例では、回収原料を使用した空洞含有ポリエステル系フィルムを作製した。詳細には、上記実施例１のテンターでの横延伸工程にて得られた耳部を用い、粉砕、溶融押出して回収原料を作製した。このようにして得られた回収原料をＡ層に添加し、Ａ層の２５質量％が上記回収原料となるように添加したこと以外は、上記実施例１のＡ層の組成と同じになるようにポリエチレンテレフタレート系樹脂、ポリプロピレン樹脂及び酸化チタンマスターペレット（Ｍ１）の添加量を調整し、これをＡ層の原料とした。それ以外は実施例１と同様にして、厚み５０μｍの空洞含有ポリエステル系フィルム（Ｂ／Ａ／Ｂ）を得た。実施例２の評価結果を表１に併記する。実施例２のフィルムも実施例１と同様、全ての特性が良好であった。
【００８０】
（実施例３）
上記実施例２においてＡ層中のポリエチレンテレフタレート樹脂を溶融粘度１３２Ｐａ・ｓのものに変更した以外は実施例２と同様にして、回収原料を使用した厚み５０μｍの空洞含有ポリエステル系フィルム（Ｂ／Ａ／Ｂ）を得た。実施例３の評価結果を表１に併記する。実施例３のフィルムも実施例１、２と同様、全ての特性が良好であった。
【００８１】
（実施例４）
実施例２において、Ａ層中のポリプロピレン樹脂を溶融粘度６１０Ｐａ・ｓのものに変更し、且つ、回収原料の添加量が４５質量％となるように添加した以外は実施例２と同様にして、回収原料を使用した厚み５０μｍの空洞含有ポリエステル系フィルム（Ｂ／Ａ／Ｂ）を得た。実施例４の評価結果を表１に併記する。実施例４のフィルムも実施例１〜３と同様、全ての特性が良好であった。
【００８２】
（実施例５）
実施例２において、Ａ層中のポリエチレンテレフタレート樹脂を溶融粘度１８５Ｐａ・ｓのものに変更し、且つ、ポリプロピレン樹脂を溶融粘度３７２Ｐａ・ｓのものに変更した以外は実施例２と同様にして、回収原料を使用した厚み５０μｍの空洞含有ポリエステル系フィルム（Ｂ／Ａ／Ｂ）を得た。実施例５の評価結果を表１に併記する。実施例５の評価結果を表１に併記する。実施例５のフィルムも実施例１〜４と同様、全ての特性が良好であった。
【００８３】
（実施例６）
実施例２においてＡ層中のポリエチレンテレフタレート樹脂を溶融粘度３１０Ｐａ・ｓのものに変更した以外は実施例２と同様にして、回収原料を使用した厚み５０μｍの空洞含有ポリエステル系フィルム（Ｂ／Ａ／Ｂ）を得た。実施例６の評価結果を表１に併記する。実施例６の評価結果を表１に併記する。実施例６のフィルムも実施例１〜５と同様、全ての特性が良好であった。
【００８４】
（実施例７）
実施例２において、Ａ層中のポリエチレンテレフタレート樹脂を溶融粘度１３２Ｐａ・ｓのものに変更し、且つ、ポリプロピレン樹脂を溶融粘度５５３Ｐａ・ｓのものに変更した以外は実施例２と同様にして、回収原料を使用した厚み５０μｍの空洞含有ポリエステル系フィルムを得た（Ｂ／Ａ／Ｂ）。実施例７の評価結果を表１に併記する。実施例７の評価結果を表１に併記する。実施例７のフィルムも実施例１〜６と同様、全ての特性が良好であった。
【００８５】
（実施例８）
実施例８では、Ａ層のみからなるフィルムを作製した。詳細には実施例２において、Ｂ層を用いず、Ａ層中のポリプロピレン樹脂を溶融粘度７５９Ｐａ・ｓのものに変更し、組成比が実施例１と同じになるように変更した以外は実施例２と同様にして、回収原料を使用した厚み５０μｍの空洞含有ポリエステル系フィルム（Ａ層のみ）を得た。このとき、組成比は、実施例１の全層における組成比と同じになるように、ポリエチレンテレフタレート樹脂、ポリプロピレン樹脂および酸化チタンマスターペレット（Ｍ１）の添加量を調整した。実施例８の評価結果を表１に併記する。ＴＤ延伸時に破断が散発した（表１の製膜性の評価△）が、破断前のサンプルを少量採取して各特性を測定したところ、製膜性以外の特性は全て良好であった。
【００８６】
（比較例１）
実施例２においてＡ層中のポリプロピレン樹脂を溶融粘度２００Ｐａ・ｓのものに変更した以外は実施例２と同様にして、回収原料を使用した厚み５０μｍの空洞含有ポリエステル系フィルム（Ｂ／Ａ／Ｂ）を得た。比較例１の評価結果を表１に併記する。比較例１ではポリプロピレン系樹脂の溶融粘度が低く、且つ溶融粘度比が小さい原料樹脂を用いたため、分散粒子径が小さくなり、１０〜５０μｍ2の空洞の数が少なく、見かけ密度が大きく、隠蔽性が低下した。
【００８７】
（比較例２）
実施例２においてＡ層中のポリエチレンテレフタレート樹脂を溶融粘度７８Ｐａ・ｓのものに変更した以外は実施例２と同様にして、回収原料を使用した厚み５０μｍの空洞含有ポリエステル系フィルム（Ｂ／Ａ／Ｂ）の製膜を行った。ＴＤ延伸時に破断が多発したが、破断前のサンプルを少量採取し、各物性を測定した。比較例２の評価結果を表１に併記する。比較例２ではポリエチレンテレフタレート樹脂の溶融粘度が低く、且つ溶融粘度比が大きい原料樹脂を用いたため、分散粒子径が大きく、１０〜５０μｍ2の空洞の数が少なく、隠蔽性が低下した。
【００８８】
（比較例３）
実施例２において、Ａ層中のポリエチレンテレフタレート樹脂を溶融粘度４２０Ｐａ・ｓのものに変更し、且つ、ポリプロピレン樹脂を溶融粘度４０２Ｐａ・ｓのものに変更した以外は実施例２と同様にして、回収原料を使用した厚み５０μｍの空洞含有ポリエステル系フィルム（Ｂ／Ａ／Ｂ）を得た。比較例３の評価結果を表１に併記する。比較例３ではポリエチレンテレフタレート樹脂の溶融粘度が高く、且つ溶融粘度比が小さい原料樹脂を用いたため、ポリプロピレン系樹脂の分散粒子径が小さくなり、１０〜５０μｍ2の空洞の数が少なく、見かけ密度が大きく、隠蔽性が低下した。
【００８９】
（比較例４）
比較例４は実施例８と同様、Ａ層のみからなるフィルムを作製し、且つ、Ａ層に相溶化剤を添加した例である。詳細には実施例８において、Ａ層中に分散剤としてポリエチレングリコールＰＥＧ（分子量４０００）を１質量％添加した以外は実施例８と同様にして、回収原料を使用した厚み５０μｍの空洞含有ポリエステル系フィルムを得た（Ａ層のみ）。ＴＤ延伸時に破断が散発したため、破断前のサンプルを少量採取し、各特性を評価した。比較例４の評価結果を表１に併記する。比較例４では相溶化剤を添加したため、ポリプロピレン系樹脂の分散粒子径が小さくなり、見かけ密度が大きく、隠蔽性が低下し、色調ｂ値が増加した。また、相溶化剤を添加し、ポリプロピレン系樹脂の溶融粘度が高いため、製膜性が低下した。
【００９０】
【表１】
2017179336.tif 000003
【産業上の利用可能性】
【００９１】
本発明によれば、安価なポリプロピレン系樹脂を空洞発現剤として使用した場合でも、軽量性やクッション性に優れ、隠蔽性、白色度、および熱寸法安定性も良好な空洞含有ポリエステル系フィルムを提供することができる。